(57)【要約】【課題】  固体酸化物形燃料電池の空気極コンタクト層に用いた場合に、単セル本来の発電性能を大きく損うことなく、空気環境下での発電性能に優れ、単セルの破壊も抑制可能な空気極用コンタクト材料を提供し、また、この材料を用いた固体酸化物形燃料電池を提供すること。【解決手段】  空気極用コンタクト材料を、銀粉体または銀合金粉体と、ペロブスカイト型酸化物粉体とを少なくとも含む構成とする。ペロブスカイト型酸化物としては、ランタン−コバルト系酸化物を好ましく用いる。また、酸素イオン導電性を示す固体電解質の一方の面に燃料極を接合し、他方の面に空気極を接合した単セルをセパレータを介して多数段積層してなる固体酸化物形燃料電池において、前記空気極と前記セパレータとの間に、前記コンタクト材料より形成した空気極コンタクト層を介在させた固体酸化物形燃料電池とする。【選択図】  図３
2005050636.tif 000002
【特許請求の範囲】
【請求項１】
銀粉体または銀合金粉体と、ペロブスカイト型酸化物粉体とを少なくとも含むことを特徴とする空気極用コンタクト材料。
【請求項２】
前記空気極用コンタクト材料は、さらに、パラジウム（Ｐｄ）、ルテニウム（Ｒｕ）、白金（Ｐｔ）、ロジウム（Ｒｈ）、イリジウム（Ｉｒ）および金（Ａｕ）から選択される１種または２種以上の貴金属の粉体または前記貴金属の合金の粉体を含むことを特徴とする請求項１に記載の空気極用コンタクト材料。
【請求項３】
前記空気極用コンタクト材料は、さらに、溶媒を含むことを特徴とする請求項１または２に記載の空気極用コンタクト材料。
【請求項４】
前記空気極用コンタクト材料は、さらに、樹脂を含むことを特徴とする請求項３に記載の空気極用コンタクト材料。
【請求項５】
前記ペロブスカイト型酸化物は、ランタン−コバルト系酸化物であることを特徴とする請求項１ないし４に記載の空気極用コンタクト材料。
【請求項６】
酸素イオン導電性を示す固体電解質の一方の面に燃料極を接合し、他方の面に空気極を接合した単セルをセパレータを介して多数段積層してなる固体酸化物形燃料電池において、前記空気極と前記セパレータとの間に、請求項１ないし５に記載の空気極用コンタクト材料より形成された空気極コンタクト層が介在されてなることを特徴とする固体酸化物形燃料電池。
【発明の詳細な説明】
【技術分野】
【０００１】
本発明は、固体酸化物形燃料電池の空気極用コンタクト材料およびこの空気極用コンタクト材料を用いた固体酸化物形燃料電池に関するものである。
【背景技術】
【０００２】
固体酸化物形燃料電池（以下、「ＳＯＦＣ」という。）は、電解質として酸素イオン導電性を示す固体電解質を用いた燃料電池である。このＳＯＦＣは、電解質が固体であるため、電解質の散逸の問題がなく、長寿命が期待できる。また、作動温度が約６００〜１０００℃と高いため、廃熱の利用価値も高い。更に、出力密度が高いため、コンパクト化、高効率化も期待できる。
【０００３】
ＳＯＦＣの電池構造としては、一般に、平板型、円筒型及び一体型に大別される。この内、平板型ＳＯＦＣは、平板状の固体電解質の一方の面に水素、都市ガスなどの燃料ガスが接する燃料極を接合し、他方の面に空気、酸素などの酸化剤ガスが接する空気極を接合した単セルをセパレータを介して多数段積層した積層構造を有している。この平板型ＳＯＦＣは、内部抵抗が比較的小さいことから、発電効率が高く、かつ、薄い単セルを積層するために単位容積当たりの出力密度が高いという利点を有している。
【０００４】
このような平板型ＳＯＦＣの燃料極および空気極に、それぞれ燃料ガスおよび酸化剤ガスが供給されると、空気極側の酸素分圧と燃料極側の酸素分圧との間に差があることから、酸素は、空気極においてイオンとなり、固体電解質内を通って燃料極に運ばれ、燃料極に達した酸素イオンは、燃料ガスと反応して電子を放出する。そのため、燃料極および空気極に負荷を接続すれば、電池反応の自由エネルギーの変化を、直接、電気エネルギーとして取り出して発電することが可能となる。
【０００５】
ところで、上記単セルを、セパレータを介して多数段積層する場合、２つの電極（空気極、燃料極）とセパレータとの接触抵抗を減少させることが、平板型ＳＯＦＣの設計上重要である。というのも、例え単セル本来の発電性能が優れていても、電極（空気極、燃料極）とセパレータとの接触抵抗が大きいと、集電効率が低下し、平板型ＳＯＦＣ全体としての発電性能が損なわれるからである。
【０００６】
そのため、従来、例えば、空気極とセパレータとの間に、空気極コンタクト層を介在させることにより、空気極とセパレータとの間に生じる隙間を埋めて両者の密着度を向上させ、接触抵抗を減じて集電効率の向上を図る技術が知られている。
【０００７】
このような空気極コンタクト層の材料としては、例えば、ランタンストロンチウムコバルタイト粉末などのペロブスカイト型酸化物（ＡＢＯ３の結晶構造を有する）粉末をバインダーで溶き、ペースト状にしたもの（以下「ＡＢＯ３系コンタクト材料」という。）が知られている。また例えば、銀粉末をバインダーで溶き、ペースト状にしたもの（以下「銀系コンタクト材料」という。）が知られている（特許文献１参照）。
【０００８】
さらに例えば、銀粉末と、酸化錫、酸化インジウム、酸化ランタンなどの酸化物をバインダーで溶き、ペースト状にしたもの（以下「銀−酸化物系コンタクト材料」という。）が知られており、この銀−酸化物系コンタクト材料によれば、機械的強度に優れた空気極コンタクト層を得ることができるとされている（特許文献２参照）。
【０００９】
【特許文献１】特開昭６０−１１５１６４号公報
【特許文献２】特開２００２−２１６８０７号公報
【発明の開示】
【発明が解決しようとする課題】
【００１０】
しかしながら、従来のＡＢＯ３系コンタクト材料を用いて空気極コンタクト層を形成した場合、ペロブスカイト型酸化物それ自体の電気抵抗が比較的高いため、単セルにより発電された電気を効率的に集電できず、平板型ＳＯＦＣの発電性能が、単セル本来の発電性能よりも大幅に低下するという問題があった。
【００１１】
また、従来の銀系コンタクト材料を用いて空気極コンタクト層を形成した場合、平板型ＳＯＦＣの空気極に対して酸素を供給した場合には発電性能が向上するものの、空気を供給した場合には、ＡＢＯ３系コンタクト材料を用いて空気極コンタクト層を形成した場合より若干発電性能が向上するに留まる程度であった。この原因は、空気極の表面に加熱によって銀の緻密な皮膜が生成することにより、高酸素環境下では、その皮膜があっても酸素が空気極まで十分透過できたものの、低酸素環境下では、その皮膜によって酸素が空気極まで十分に透過できなかったためと考えられる。
【００１２】
また、単セルとセパレータとが銀によって固着し、両者の熱膨張差に起因して単セルが割れるという問題も発生した。この原因は、発電時の温度で柔らかくなった銀が、セパレータの溝に食い込むとともに多孔質である空気極の孔にある程度入り込み、この状態で冷却されると、熱膨張率の異なるセパレータと空気極とが物理的に固定された状態で収縮することから、両者の熱膨張差に起因して単セルが割れたものと考えられる。
【００１３】
また、従来の銀−酸化物系ペーストを用いて形成した空気極コンタクト層では、空気極コンタクト層の導電率が低く、発電性能も十分なものではなかった。
【００１４】
そこで、本発明が解決しようとする課題は、固体酸化物形燃料電池の空気極コンタクト層に用いた場合に、単セル本来の発電性能を大きく損うことなく、空気環境下での発電性能に優れ、単セルの破壊も抑制可能な空気極用コンタクト材料を提供することにある。また、このコンタクト材料を用いた固体酸化物形燃料電池を提供することにある。
【課題を解決するための手段】
【００１５】
上記課題を解決するため、本発明に係る空気極用コンタクト材料は、請求項１に記載のように、銀粉体または銀合金粉体と、ペロブスカイト型酸化物粉体とを少なくとも含むことを要旨とする。
【００１６】
また、請求項２に記載のように、前記空気極用コンタクト材料は、さらに、パラジウム（Ｐｄ）、ルテニウム（Ｒｕ）、白金（Ｐｔ）、ロジウム（Ｒｈ）、イリジウム（Ｉｒ）および金（Ａｕ）から選択される１種または２種以上の貴金属の粉体または前記貴金属の合金の粉体を含むことを要旨とする。
【００１７】
また、請求項３に記載のように、前記空気極用コンタクト材料は、さらに、溶媒を含むことを要旨とする。
【００１８】
また、請求項４に記載のように、前記空気極用コンタクト材料は、さらに、樹脂を含むことを要旨とする。
【００１９】
また、請求項５に記載のように、前記ペロブスカイト型酸化物は、ランタン−コバルト系酸化物であることが好ましい。
【００２０】
一方、本発明に係る固体酸化物形燃料電池は、請求項６に記載のように、酸素イオン導電性を示す固体電解質の一方の面に燃料極を接合し、他方の面に空気極を接合した単セルをセパレータを介して多数段積層してなる固体酸化物形燃料電池において、前記空気極と前記セパレータとの間に、上記空気極用コンタクト材料より形成された空気極コンタクト層が介在されてなることを要旨とする。
【発明の効果】
【００２１】
本発明に係る空気極用コンタクト材料を、固体酸化物形燃料電池の空気極コンタクト層の材料に用いた場合には、その空気極コンタクト層が、（１）ペロブスカイト型酸化物単体に比較して電気抵抗が低いこと、（２）銀（銀合金）のみならず、ペロブスカイト型酸化物を含んでいるので酸素イオンの活性化に寄与すること、（３）多孔質であることなどに起因して、空気極に空気が供給される場合であっても、単セル本来の発電性能を損うことなく固体酸化物形燃料電池全体としての発電性能を大きく向上させることができる。
【００２２】
また、銀（銀合金）中のペロブスカイト型酸化物が、セパレータと、面ではなく点で接触し、いわゆる、ころの役割を果たすので、冷却時に滑りが生じる。そのため、熱膨張差に起因して単セルが割れるのを効果的に抑制することができる。
【００２３】
この際、本発明に係る空気極用コンタクト材料中に、さらに、パラジウム（Ｐｄ）、ルテニウム（Ｒｕ）、白金（Ｐｔ）、ロジウム（Ｒｈ）、イリジウム（Ｉｒ）および金（Ａｕ）から選択される１種または２種以上の貴金属の粉体または前記貴金属の合金の粉体を含んでいる場合には、ベースとなる銀（銀合金）の耐熱性が向上するので、空気極コンタクト層の消耗を抑制することができる。
【００２４】
また、上記空気極用コンタクト材料中に、さらに、溶媒を含む場合には、空気極用コンタクト材料に含まれる各種粉体を均一に分散・混合してペースト状態にすることができる。
【００２５】
また、上記空気極用コンタクト材料中に、さらに、樹脂を含む場合には、空気極用コンタクト材料のペースト状態を安定に保持することができ、空気極および／またはセパレータへの塗布時に均一な膜を形成し易くなる利点がある。
【００２６】
また、上記空気極用コンタクト材料中のペロブスカイト型酸化物は、ランタン−コバルト系酸化物であることが好ましい。電子導電性と酸素イオン導電性とに優れ、発電性能の向上に有利だからである。
【００２７】
また、上記空気極用コンタクト材料より形成した空気極コンタクト層を有する本発明に係る固体酸化物形燃料電池は、酸素環境下のみならず、空気環境下でも発電性能に優れる。また、内部の単セルの破壊も生じ難いので、高い信頼性を有する。
【発明を実施するための最良の形態】
【００２８】
以下に、本発明に係る空気極用コンタクト材料（以下「本コンタクト材料」ということがある。）およびこの本コンタクト材料を用いた固体酸化物形燃料電池（以下「本ＳＯＦＣ」ということがある。）について詳細に説明する。
【００２９】
先ず、本コンタクト材料の構成について説明する。本コンタクト材料は、固体酸化物形燃料電池の空気極コンタクト層を形成するのに用いられるものであり、銀粉体または銀合金粉体と、ペロブスカイト型酸化物粉体とを少なくとも含んでいる。
【００３０】
本コンタクト材料において、銀粉体とは、純銀の粉末をいう。また、銀合金粉体とは、銀を主成分とし、銀と１種または２種以上の他の元素とが混合された金属の粉末をいう。銀合金粉体における他の元素としては、パラジウム（Ｐｄ）、ルテニウム（Ｒｕ）、白金（Ｐｔ）、ロジウム（Ｒｈ）、イリジウム（Ｉｒ）、金（Ａｕ）、銅（Ｃｕ）、亜鉛（Ｚｎ）、ニッケル（Ｎｉ）、カドミウム（Ｃｄ）、錫（Ｓｎ）などが挙げられる。この内、銀合金の耐熱性、高温状態の安定性などに優れることから、他の元素としては、パラジウム（Ｐｄ）を好適に用いることができる。なお、銀粉体および銀合金粉体ともに、取り除くことが不可避な不純物を含んでいても良い。
【００３１】
本コンタクト材料において、ペロブスカイト型酸化物粉体とは、一般式ＡＢＯ３のペロブスカイト型結晶構造を有する酸化物の粉末をいい、Ａ金属、Ｂ金属は、他の金属と置換可能である。中でも、Ａ金属がＬａ、Ｂ金属が遷移金属Ｍの酸化物ＬａＭＯ３は（Ｍ＝Ｃｏ，Ｍｎ，Ｆｅ）、高い導電率を有する観点から、好適に用いることができる。この内、Ｌａの一部をアルカリ土類金属ＡＥ（ＡＥ＝Ｓｒ，Ｃａ）に置換した、（Ｌａ，ＡＥ）ＭＯ３（ＡＥ＝Ｓｒ，Ｃａ；Ｍ＝Ｃｏ，Ｍｎ，Ｆｅ）は、導電性や熱膨張率などの性質を種々調整可能な点から、より好適に用いることができる。最も好適には、触媒活性と導電性および安定性のバランスなどに優れる観点から、Ｌａ１−ｘＳｒｘＣｏＯ３（ｘ＝０．１〜０．５）を用いることができる。
【００３２】
本コンタクト材料において、銀粉体または銀合金粉体と、ペロブスカイト型酸化物粉体との混合比は、銀粉体または銀合金粉体：ペロブスカイト型酸化物粉体＝９０：１０重量％〜３０：７０重量％の範囲が好ましい。より好適には、銀粉体または銀合金粉体：ペロブスカイト型酸化物粉体＝７０：３０重量％〜５０：５０重量％の範囲である。
【００３３】
上記混合比の範囲が好適な理由は、銀粉体または銀合金粉体の含有率が低くなり、かつ、ペロブスカイト型酸化物粉体の含有率が高くなると、得られる空気極コンタクト層の電気抵抗が増大し、集電効率が低下する傾向などが見られ、一方、銀粉体または銀合金粉体の含有率が高くなり、かつ、ペロブスカイト型酸化物粉体の含有率が低くなると、空気極コンタクト層の多孔質性が失われ、空気雰囲気下での性能が低下するとともに固着により単セルが破壊し易くなる傾向などが見られるからである。
【００３４】
本コンタクト材料は、上述した銀粉体または銀合金粉体と、ペロブスカイト型酸化物粉体とを必須構成要素として含んでいるが、任意構成要素として、さらに、次のものを含んでいても良い。
【００３５】
すなわち、本コンタクト材料中には、本コンタクト材料より形成される空気極コンタクト層の耐熱性を向上させ、空気極コンタクト層の消耗を抑制できるなどの観点から、パラジウム（Ｐｄ）、ルテニウム（Ｒｕ）、白金（Ｐｔ）、ロジウム（Ｒｈ）、イリジウム（Ｉｒ）および金（Ａｕ）から選択される１種または２種以上の貴金属の粉体または前記貴金属の合金の粉体が含まれていても良い。この内、固体酸化物形燃料電池の作動温度付近における銀（Ａｇ）の安定性を向上させるなどの観点から、パラジウム（Ｐｄ）粉体を好適に用いることができる。
【００３６】
上記貴金属の粉体または貴金属の合金の粉体は、銀粉体または銀合金粉体に対して、１〜１５重量％の範囲で混合するのが好ましい。より好適には、１〜５重量％の範囲である。
【００３７】
この場合、銀粉体または銀合金粉体および貴金属の粉体または貴金属の合金の粉体の混合粉体と、ペロブスカイト型酸化物粉体との混合比は、混合粉体：ペロブスカイト型酸化物粉体＝９０：１０重量％〜３０：７０重量％の範囲が好ましい。より好適には、混合粉体：ペロブスカイト型酸化物粉体＝７０：３０重量％〜５０：５０重量％の範囲である。
【００３８】
また、本コンタクト材料には、本コンタクト材料に含まれる各種粉体を分散・混合してペースト状にするため、溶媒が含まれていても良い。なお、この溶媒は、本コンタクト材料塗布後の乾燥により揮発するか、あるいは、ＳＯＦＣの初回昇温時に分解して消滅する。
【００３９】
溶媒としては、有機溶媒または無機溶媒の何れも用いることができ、上記各種粉体を均一に分散・混合できるものであれば、特に限定されるものではない。好ましくは、本コンタクト材料を塗布する際の塗工性などに優れることから、有機溶媒を好適に用いる。
【００４０】
溶媒として有機溶媒を用いる場合、具体的には、ｎ−パラフィン、テレピン油、ジエチレングリコール、ジエチレングリコールモノブチルエーテルアセテート、ポリエチレングリコールなどが挙げられ、これらは１種または２種以上混合して用いても良い。
【００４１】
一方、溶媒として無機溶媒を用いる場合、具体的には、水などが挙げられる。
【００４２】
なお、溶媒の配合量は、各種粉体の分散・混合状態や、得られるペーストの粘度などを考慮して適宜調節することができるものである。
【００４３】
また、本コンタクト材料中には、本コンタクト材料のペースト状態を安定に保持する観点から、セルロース系樹脂、ポリビニルアルコール系樹脂、アクリル系樹脂、テルペン樹脂などの樹脂が１種または２種以上含まれていても良い。なお、この樹脂は、ＳＯＦＣの初回昇温時に分解して消滅するものである。
【００４４】
また、他にも、必要に応じて、本コンタクト材料中には、フタル酸ジメチル、フタル酸ジブチル、フタル酸ブチルベンジルなどの可塑剤、脂肪酸塩類、ベンゼンスルホン酸塩類、多価アルコール類、脂肪酸グリセロールエステル類などの分散剤など、各種添加剤が１種または２種以上含まれていても良く、特に限定されるものではない。
【００４５】
次に、本コンタクト材料の製造方法について説明する。本コンタクト材料の製造方法としては、各粉体を均一に分散・混合できる方法であれば、特に限定されるものではない。例えば、上述した銀粉体または銀合金粉体、貴金属粉体を所定量秤量し、必要に応じて溶媒、樹脂、各種添加剤とともに強せん型混練機などの混練装置に入れ、１〜２時間程度混練した後、所定量のペロブスカイト型酸化物粉体を加えて１〜２時間程度混練する方法などが挙げられる。
【００４６】
次に、本コンタクト材料を用いた本ＳＯＦＣについて説明する。
【００４７】
本ＳＯＦＣは、酸素イオン導電性を示す固体電解質の一方の面に燃料極を接合し、他方の面に空気極を接合した単セルをセパレータを介して多数段積層してなる固体酸化物形燃料電池であって、空気極とセパレータとの間に、本コンタクト材料より形成された空気極コンタクト層が介在されてなる。
【００４８】
本ＳＯＦＣの電池構造としては、平板型が好適である。この際、平板型としては、固体電解質が自立した自立膜式、電極に支持機能を兼ねさせた支持膜式の２つに大別されるが、本ＳＯＦＣは、何れの形式であっても良く、特に限定されるものではない。
【００４９】
上記固体電解質は、酸素イオン導電性を示すものであれば良く、特に限定されるものではない。固体電解質としては、具体的には、安定化剤として３〜６ｍｏｌ％のスカンジア（Ｓｃ２Ｏ３）を添加したスカンジア安定化ジルコニア（以下、「ＳｃＳＺ」という。）、９〜１２ｍｏｌ％のスカンジア（Ｓｃ２Ｏ３）を添加したＳｃＳＺ、８〜１０ｍｏｌ％のイットリア（Ｙ２Ｏ３）を添加したイットリア安定化ジルコニア（以下、「ＹＳＺ」という。）、その他の酸化物で安定化させたジルコニア、セリア（ＣｅＯ２）系固体電解質などが挙げられる。なお、これらは２重量％以下のアルミナ（Ａｌ２Ｏ３）との複合体であっても良い。
【００５０】
上記燃料極には、高温の還元雰囲気下で化学的に安定であり、かつ、高い電子導電性を有する材料が用いられる。このような材料としては、具体的には、Ｎｉ／ＹＳＺサーメット、Ｎｉ／ＳｃＳＺサーメットなど、触媒と酸素イオン導電性を示す固体電解質とのサーメットが好適な一例として挙げられるが、本発明においてはいずれの材料を用いても良く、特に限定されるものではない。
【００５１】
上記空気極には、高温の酸化雰囲気下で化学的に安定であり、かつ、高い電子導電性を有する材料が用いられる。このような材料としては、具体的には、白金などの貴金属、ＬａＳｒＭｎＯ３、ＬａＣａＭｎＯ３、ＬａＭｇＭｎＯ３、ＬａＳｒＣｏＯ３、ＬａＣａＣｏＯ３などの複合酸化物が好適な一例として挙げられるが、本発明においてはいずれの材料を用いても良く、特に限定されるものではない。また、空気極は、上述した材料のみを含むものであっても良く、あるいは、上述した材料とＹＳＺなどの酸素イオン導電性を示す固体電解質との複合体であっても良い。
【００５２】
上記セパレータには、電子導電体であって、イオン導電性が無視できるほど小さく、かつ、高温において熱力学的に安定な材料が用いられる。このような材料としては、具体的には、ＬａＣｒＯ３などのランタン−クロム系酸化物や、ステンレス、Ｎｉ−Ｃｒ合金などが好適な一例として挙げられるが、本発明においてはいずれの材料を用いても良く、特に限定されるものではない。
【００５３】
次に、本ＳＯＦＣの製造方法について説明する。まず、酸素イオン導電性を示す固体電解質材料を、所定の形状に成形し、所定温度で焼結させる。この際、固体電解質材料の成形方法は、例えば、プレス成形法、テープ成形法などを用いると良い。また、固体電解質の焼結条件は、その組成に応じて最適な温度を選択する。
【００５４】
次に、固体電解質の一方の面に、燃料極材料を含むスラリーを塗布して焼結させ、燃料極とする。同様に、固体電解質の他方の面に空気極材料を含むスラリーを塗布して焼結させ、空気極とする。さらに、得られた単セルの空気極および／または空気極側のセパレータに、本コンタクト材料を塗布する。この際、本コンタクト材料の塗布量は、セルの厚さやセパレータ集電部分の高さのばらつきにより生じる非接触部分をなくす観点から、厚さ２５μｍ程度塗布するのが好ましいが、特に限定されるものではない。
【００５５】
なお、上記において、本コンタクト材料の塗布方法としては、具体的には、スプレー法、ハケ塗り法、スクリーン印刷法などが好適な一例として挙げられる。また、燃料極材料および空気極材料の塗布方法としては、具体的には、スクリーン印刷法、ドクターブレード法、ハケ塗り法、スプレー法、ディッピング法などが好適な一例として挙げられるる。もっとも、本発明においては、両塗布方法ともにいずれの方法を用いても良く、特に限定されるものではない。
【００５６】
そして、燃料極│固体電解質│空気極│本コンタクト材料│セパレータを繰り返しの単位として、これを多数段積層すれば本ＳＯＦＣが得られる。なお、この本ＳＯＦＣが初回起動されると、昇温時の加熱により、空気極および／またはセパレータに塗布された本コンタクト材料より多孔質の空気極コンタクト層が形成され、空気極とセパレータとの間に空気極コンタクト層が介在された状態になる。
【実施例】
【００５７】
以下に実施例を挙げて本コンタクト材料および本ＳＯＦＣについてより具体的に説明する。
【００５８】
（本コンタクト材料および比較コンタクト材料の作製）
（実施例１）
初めに、以下の手順により本コンタクト材料を作製した。すなわち、Ａｇ粉末：Ｐｄ粉末＝９８：２重量％の混合比となるように、各粉末を所定量秤量した。次いで、Ａｇ粉末とＰｄ粉末との混合粉末：Ｌａ０．６Ｓｒ０．４ＣｏＯ３（以下「ＬＳ０．４Ｃ」という。）粉末＝２０：８０重量％の混合比となるように、各粉末を所定量秤量した。
【００５９】
次いで、所定量の上記混合粉末にジエチレングリコールモノブチルエーテルアセテート、ｎ−パラフィン、テレピン油、セルロース系樹脂を加えて２時間混練した後、さらに、ＬＳ０．４Ｃ粉末と２−プロパノールとを加えて２時間混練し、ペースト状態の実施例１に係るコンタクト材料を得た。
【００６０】
（実施例２）
実施例１において、Ａｇ粉末とＰｄ粉末との混合粉末：ＬＳ０．４Ｃ粉末＝４０：６０重量％の混合比とした以外は、同様にして、実施例２に係るコンタクト材料を得た。
【００６１】
（実施例３）
実施例１において、Ａｇ粉末とＰｄ粉末との混合粉末：ＬＳ０．４Ｃ粉末＝５０：５０重量％の混合比とした以外は、同様にして、実施例３に係るコンタクト材料を得た。
【００６２】
（実施例４）
実施例１において、ＬＳ０．４Ｃ粉末に代えて、Ｓｍ０．６Ｓｒ０．４ＣｏＯ３（以下、「ＳｍＳ０．４Ｃ」という。）粉末を用い、かつ、Ａｇ粉末とＰｄ粉末との混合粉末：ＳｍＳ０．４Ｃ粉末＝５０：５０重量％の混合比とした以外は、同様にして、実施例４に係るコンタクト材料を得た。
【００６３】
（実施例５）
実施例１において、Ａｇ粉末とＰｄ粉末との混合粉末：ＬＳ０．４Ｃ粉末＝７０：３０重量％の混合比とした以外は、同様にして、実施例５に係るコンタクト材料を得た。
【００６４】
（比較例１）
ＬＳ０．４Ｃ粉末をポリエチレングリコールで溶き、ペースト状にし、比較例１に係るＡＢＯ３系コンタクト材料を得た。
【００６５】
（比較例２）
実施例１において、ＬＳ０．４Ｃ粉末に代えて、ペロブスカイト型酸化物粉末以外の酸化物粉末であるＳｎＯ２粉末を用い、かつ、Ａｇ粉末とＰｄ粉末との混合粉末：ＳｎＯ２粉末＝６２．８：３７．２重量％の混合比（ＳｎＯ２粉末：４７ｖｏｌ．％に相当）とした以外は、同様にして、比較例２に係る銀−酸化物系コンタクト材料を得た。
【００６６】
（比較例３）
Ｌａ０．８Ｓｒ０．２ＣｏＯ３（以下「ＬＳ０．２Ｃ」という。）粉末をポリエチレングリコールで溶き、ペースト状にし、比較例３に係るＡＢＯ３系コンタクト材料を得た。
【００６７】
（比較例４）
実施例１において、ＬＳ０．４Ｃ粉末と２−プロパノールを用いなかった以外は、同様にして、比較例４に係る銀系コンタクト材料を得た。
【００６８】
（比較例５）
実施例１において、Ａｇ粉末：Ｐｄ粉末＝９５：５重量％の混合比とし、かつ、ＬＳ０．４Ｃ粉末と２−プロパノールを用いなかった以外は、同様にして、比較例５に係る銀系コンタクト材料を得た。
【００６９】
なお、上記において、Ａｇ粉末は、昭栄化学工業（株）製（商品名「Ａｇ−１２８」、５０％径：２．２μｍ）、Ｐｄ粉末は、昭栄化学工業（株）製（商品名「Ｐｄ−２１５」、５０％径：０．７μｍ）、ＬＳ０．４Ｃ粉末は、セイミケミカル（株）製（５０％径：１．１μｍ）、ＳｍＳ０．４Ｃ粉末は、セイミケミカル（株）製（５０％径：１．６μｍ）、ＳｎＯ２粉末は、キシダ化学（株）製（５０％径：１．３μｍ）、ＬＳ０．２Ｃ粉末は、セイミケミカル（株）製（５０％径：２．４μｍ）である。
【００７０】
ここで、５０％径とは、ＪＩＳ  Ｒ１６２９に準拠して測定される、体積基準の積算分率における５０％径の値をいう。ＪＩＳ  Ｒ１６２９は、ファインセラミックス原料のレーザ回折・散乱法による粒子径分布測定方法についての規格であり、具体的には、液相に分散させたファインセラミックス原料粒子にレーザ光を照射することによって検出される散乱強度分布を利用した粒子径分布の測定方法について規定したものである。この際、各粉体の５０％径を測定するにあたり、試料の採取方法および試料調整方法については、それぞれＪＩＳ  Ｍ８１００、ＪＩＳ  Ｒ１６２２に準拠して行った。
【００７１】
レーザ回折・散乱法による粒子径分布測定装置としては、例えば、（株）堀場製作所製「レーザ回折／散乱式粒度分布測定装置」などを用いることができるが、上記測定方法に準拠して測定されるのであれば、特に限定されるものではない。
【００７２】
なお、用いる各粉体の粒度分布としては、体積基準による存在比率の分布が、シャープなもの（個々の粒子径が揃っているもの）ほど好ましく、ブロードなもの（個々の粒子径が揃っていないもの）はあまり好ましくない。また、分布のピークが複数あるものなどは好ましくない。
【００７３】
（本コンタクト材料とＡＢＯ３系コンタクト材料の導電率測定）
上記のようにして得られた実施例１〜５に係るコンタクト材料および比較例１に係るＡＢＯ３系コンタクト材料について導電率の測定を行った。
【００７４】
すなわち、アルミナ製の棒（約４．６×３．６×２５ｍｍ）の両端に白金ペーストを塗布し、乾燥させた後、白金リード線を巻き付けた。次いで、このアルミナ製の棒の一面に実施例１〜５に係るコンタクト材料および比較例１に係るＡＢＯ３系コンタクト材料をそれぞれ薄く塗布した後、乾燥させ、この試験片を交流インピーダンス測定装置に接続し、２端子法による電気抵抗（Ω）を測定した。この際、測定温度と熱履歴は、６５０℃→７００℃→７５０℃→８００℃→８５０℃→９００℃→８００℃→７００℃の８点測定、または、最後の７００℃を測定しない７点測定とした。
【００７５】
次いで、以下の式により、導電率を測定した。
導電率（Ｓ／ｃｍ）＝（１／電気抵抗測定値（Ω））×（材料塗布面の長さ（ｃｍ）／材料塗布面の断面積（ｃｍ２））
【００７６】
図１に各温度における導電率を示す。図１によれば、実施例１〜５に係るコンタクト材料の導電率は、何れも、従来の比較例１に係るＡＢＯ３系コンタクト材料の導電率に比較して、全温度範囲に亘って導電率が高くなっているのが分かる。
【００７７】
また、実施例１〜５に係るコンタクト材料の導電率は、Ａｇ粉末とＰｄ粉末との混合粉末の混合量が多くなるに連れて導電率が向上しているのが分かる。特に、Ａｇ粉末とＰｄ粉末との混合粉末を７０重量％とした実施例５については、導電率が８００Ｓ／ｃｍと向上しているのが分かる。
【００７８】
また、ペロブスカイト型酸化物の種類を変えた実施例３と実施例４に係るコンタクト材料は、ほぼ同等の導電率であることが分かる。
【００７９】
以上より、本コンタクト材料は、従来のＡＢＯ３系コンタクト材料に比較して、導電率に非常に優れており（電気抵抗が低い）、ＳＯＦＣの発電性能の向上にきわめて有利であることが分かる。
【００８０】
（本コンタクト材料と銀−酸化物系コンタクト材料の導電率測定）
上記のようにして得られた実施例３、４に係るコンタクト材料および比較例２に係る銀−酸化物系コンタクト材料について、上記と同様にして導電率の測定を行った。この際、測定温度と熱履歴は、６５０℃→７００℃→７５０℃→８００℃→８５０℃→９００℃→８００℃の７点測定とした。
【００８１】
図２に各温度における導電率を示す。図２によれば、実施例３、４に係るコンタクト材料の導電率は、何れも、従来の比較例２に係る銀−酸化物系コンタクト材料の導電率に比較して、全温度範囲に亘って導電率がきわめて高くなっているのが分かる。
【００８２】
もっとも、銀−酸化物系コンタクト材料は、今回用いた測定方法では正しい評価ができない可能性も否定できない。しかしながら、空気極用コンタクト材料は、空気極に薄膜状に塗布して使用されるのが前提であるため、上記測定方法で導電率がきわめて低いことは、ＳＯＦＣの発電性能を向上させる上で好ましくないものと考えられる。
【００８３】
（ＳＯＦＣの作製および発電試験−その１−）
次に、上記実施例および比較例に係るコンタクト材料を用いたＳＯＦＣを作製した。すなわち、固体電解質材料として、４ｍｏｌ％Ｓｃ２Ｏ３−９６ｍｏｌ％ＺｒＯ２組成を有するＳｃＳＺ（第一稀元素化学工業（株）製、以下「４ＳｃＳＺ」という）を用い、これにバインダーを加えてスラリーとし、ドクターブレード法を用いてグリーンシートを作製した。次いで、このグリーンシートを、１３５０℃で２時間焼成し、固体電解質板を作製した。
【００８４】
次いで、燃料極材料として、ＮｉＯ（ナカライテスク製）と、１０ｍｏｌ％Ｓｃ２Ｏ３−１ｍｏｌ％ＣｅＯ２−８９ｍｏｌ％ＺｒＯ２組成を有するＳｃＳＺ（第一稀元素化学工業（株）製、以下「１０Ｓｃ１ＣｅＳＺ」という）とからなるサーメットを用い、これにバインダー（ポリエチレングリコール）を加えてスラリーとし、スクリーン印刷法を用いて固体電解質板の一方の面に塗布（厚さ約２５μｍ）した。次いで、これを１３５０℃にて２時間焼成し、燃料極とした。
【００８５】
次いで、空気極材料として、Ｌａ０．６Ｓｒ０．４（Ｃｏ，Ｆｅ）Ｏ３（セイミケミカル（株）製）を用い、これにバインダー（ポリエチレングリコール）を加えてスラリーとし、スクリーン印刷法を用いて固体電解質板の他方の面に塗布（厚さ約２５μｍ）した。次いで、これを１１５０℃にて２時間焼成し、空気極とした。
【００８６】
次いで、得られた単セル（１２０ｍｍφ×１００μｍ、電極面積約１００ｃｍ２）の空気極および空気極側のセパレータ（ステンレス製）に、上記実施例または比較例に係るコンタクト材料を、以下の表１に示したとおりに塗布するとともに、単セルをセパレータにより挟持することにより、実施例および比較例に係るＳＯＦＣを作製した。
【００８７】
次いで、発電温度８００℃における出力密度を測定した。この際、燃料ガスには水素（流量：１Ｌ／ｍｉｎ）、酸化剤ガスには空気（流量：１Ｌ／ｍｉｎまたは２Ｌ／ｍｉｎ）を用いた。表１にその測定結果を示す。
【００８８】
【表１】
2005050636.tif 000003
【００８９】
次に、表１を用いて、各ＳＯＦＣにおける出力密度（Ｗ／ｃｍ２）の差異について検討する。特に、実用的な発電では、空気使用時の０．７Ｖ付近の出力密度（Ｗ／ｃｍ２）の値が重要であるため、この値を用いて検討することとする。
【００９０】
表１によれば、従来のＡＢＯ３系コンタクト材料（比較例３）より形成された空気極コンタクト層を有するＳＯＦＣ（Ｎｏ．１）、ＡＢＯ３系コンタクト材料（比較例３）と銀系コンタクト材料（比較例５）より形成された空気極コンタクト層を有するＳＯＦＣ（Ｎｏ．２）、銀系コンタクト材料（比較例４）より形成された空気極コンタクト層を有するＳＯＦＣ（Ｎｏ．３）、銀系コンタクト材料（比較例４）とＡＢＯ３系コンタクト材料（比較例３）より形成された空気極コンタクト層を有するＳＯＦＣ（Ｎｏ．４）は、０．１２６〜０．２２４（Ｗ／ｃｍ２）程度の出力密度であった。
【００９１】
これに対し、本実施例に係るコンタクト材料（実施例３）より形成された空気極コンタクト層を有するＳＯＦＣ（Ｎｏ．５）では、出力密度が０．３０８（Ｗ／ｃｍ２）と高く、従来のＳＯＦＣ（Ｎｏ．１〜４）に比較して、約１．４〜２．４倍の出力密度を示した。このことから本発明に係るＳＯＦＣ（Ｎｏ．５）は、空気環境下であっても、非常に優れた発電性能を有することが分かる。
【００９２】
また、従来のＳＯＦＣ（Ｎｏ．３）では、単セルとセパレータとが銀によって固着し、両者の熱膨張差に起因して単セルに割れが生じた。これに対し、本実施例に係るＳＯＦＣ（Ｎｏ．５）では、全く割れが生じなかった。
【００９３】
また、従来のＳＯＦＣ（Ｎｏ．２）とＳＯＦＣ（Ｎｏ．４）では、空気極とセパレータにＡＢＯ３系コンタクト材料、銀系コンタクト材料を別個に塗布して張り合わせた構成となっているが、かかる構成により空気極コンタクト層を形成しても、発電性能は向上しないことが分かる。すなわち、本実施例に係るコンタクト材料のように、Ａｇ粉末とペロブスカイト型酸化物粉末とは、初めから均一に分散、混合されていないと、発電性能の向上に寄与しないということが分かる。
【００９４】
（ＳＯＦＣの作製および発電試験−その２−）
次に、上記実施例および比較例に係るコンタクト材料を用いたＳＯＦＣを作製した。すなわち、上記（ＳＯＦＣの作製および発電試験−その１−）において、固体電解質材料として、４ＳｃＳＺに対して０．５重量％のアルミナ（Ａｌ２Ｏ３ ）を複合したものを用いた以外は、同様にして、単セルを作製し、得られた単セルの空気極表面上に、上記実施例または比較例に係るコンタクト材料を、以下の表２に示したとおりに塗布するとともに、単セルをセパレータ（ステンレス製）により挟持することにより、実施例および比較例に係るＳＯＦＣを作製した。
【００９５】
次いで、発電温度８００℃における発電量（Ｗ）を測定した。この際、燃料ガスには水素（流量：１Ｌ／ｍｉｎ）、酸化剤ガスには酸素または空気（流量：１Ｌ／ｍｉｎまたは２Ｌ／ｍｉｎ）を用いた。表２にその測定結果を示す。
【００９６】
【表２】
2005050636.tif 000004
【００９７】
次に、表２を用いて、酸素または空気使用時の０．７Ｖ付近の発電量（Ｗ）の値について検討する。
【００９８】
表２によれば、従来の銀−酸化物系コンタクト材料（比較例２）より形成された空気極コンタクト層を有するＳＯＦＣ（Ｎｏ．６）は、酸素１Ｌ／ｍｉｎ下で２６．２（Ｗ）、空気１Ｌ／ｍｉｎ下で１８．３（Ｗ）、空気２Ｌ／ｍｉｎ下で１９．０（Ｗ）の発電量であった。
【００９９】
これに対し、本実施例に係るコンタクト材料（実施例３）より形成された空気極コンタクト層を有するＳＯＦＣ（Ｎｏ．７）では、酸素１Ｌ／ｍｉｎ下で３７．８（Ｗ）、空気１Ｌ／ｍｉｎ下で２８．２（Ｗ）、空気２Ｌ／ｍｉｎ下で２９．８（Ｗ）といずれの条件下でも発電量が大きく、従来のＳＯＦＣ（Ｎｏ．６）に比較して、約１．４〜１．６倍の発電量を示した。また、本実施例に係るコンタクト材料（実施例５）より形成された空気極コンタクト層を有するＳＯＦＣ（Ｎｏ．８）でも、酸素１Ｌ／ｍｉｎ下で３６．６（Ｗ）、空気１Ｌ／ｍｉｎ下で２８．７（Ｗ）、空気２Ｌ／ｍｉｎ下で３０．２（Ｗ）といずれの条件下でも発電量が大きく、従来のＳＯＦＣ（Ｎｏ．６）に比較して、約１．４〜１．６倍の発電量を示した。
【０１００】
また、図３に、従来のＳＯＦＣ（Ｎｏ．６）と本実施例に係るＳＯＦＣ（Ｎｏ．７）のＩＶ曲線と出力密度の関係を示す。図３によれば、本実施例に係るＳＯＦＣは、比較例に係るＳＯＦＣに比較して、酸素環境下ではもちろんのこと、空気環境下においても、発電性能が高くなった。また、図示はしないが、時間経過による出力低下減少も全く発生しなかった。
【０１０１】
以上より、本コンタクト材料より形成した空気極コンタクト層を有する本ＳＯＦＣは、空気環境下でもきわめて優れた発電性能を有し、また、単セルの破壊も生じないことから、高い信頼性を有すると言える。
【０１０２】
本発明は上記実施例に何ら限定されるものではなく、本発明の趣旨を逸脱しない範囲で種々の改変が可能である。例えば、上記実施例では、空気極用コンタクト材料として、銀粉末を用いた場合を例示したが、それ以外にも、銀合金粉末を用いることができるものである。また、貴金属粉末として、Ｐｄ粉末を用いたが、それ以外の貴金属粉末や貴金属の合金の粉末を用いることができるものである。また、空気極用コンタクト材料を溶媒によりペースト状態としたが、それ以外にも、溶媒を用いず、各種粉体が均一に分散・混合された空気極用コンタクト材料を粉体状態のまま空気極表面上にスプレー法などによって塗布しても良く、特に限定されるものではない。
【図面の簡単な説明】
【０１０３】
【図１】実施例１〜５および比較例１に係るコンタクト材料における各温度と導電率との関係を示した図である。
【図２】実施例３、４および比較例２に係るコンタクト材料における各温度と導電率との関係を示した図である。
【図３】従来のＳＯＦＣ（Ｎｏ．６）と本実施例に係るＳＯＦＣ（Ｎｏ．７）のＩＶ曲線と出力密度の関係を示した図である。
【図１】
2005050636.tif 000005
【図２】
2005050636.tif 000006
【図３】
2005050636.tif 000007